(57)【要約】【課題】高い表面光沢を実現でき、さらに、顔料インクに対して高い発色性と画像部の耐傷性を実現することができる光沢インクジェット記録シートを提供すること。【解決手段】透気性の支持体上に少なくとも１層以上のインク受理層を設け、再湿法キャスト処理をして製造されてなるインクジェット記録シートにおいて、粒子径３μｍ以上２２μｍ以下のポリオレフィン粒子またはシリコーン粒子を含有する再湿液を用いて再湿法キャスト処理を行って製造されることを特徴とするインクジェット記録シート。【選択図】  なし【特許請求の範囲】
【請求項１】
透気性の支持体上に少なくとも１層以上のインク受理層を設け、再湿法キャスト処理をして製造されてなるインクジェット記録シートにおいて、粒子径３μｍ以上２２μｍ以下のポリオレフィン粒子またはシリコーン粒子を含有する再湿液を用いて再湿法キャスト処理を行って製造されることを特徴とするインクジェット記録シート。
【請求項２】
再湿法キャスト処理時に最表層となるインク受理層が、少なくとも無機超微粒子、親水性結着剤を含有することを特徴とする請求項１記載のインクジェット記録シート。
【発明の詳細な説明】
【技術分野】
【０００１】
本発明はインクジェット記録シートに関するものであり、さらに詳しくは、顔料インクに対して高い発色性と画像部の耐傷性を実現することができる光沢インクジェット記録シートに関するものである。
【背景技術】
【０００２】
インクジェット記録方式は、種々の作動原理によりインクの微小液滴を飛翔させて紙などの被記録媒体に付着させ、画像・文字などの記録を行なうものであるが、高速、低騒音、多色化が容易、記録パターンの融通性が大きい、現像−定着が不要等の特徴があり、漢字を含め各種図形及びカラー画像等の記録装置として種々の用途に於いて急速に普及している。更に、多色インクジェット方式により形成される画像は、製版方式による多色印刷やカラー写真方式による印画に比較して、遜色のない記録を得ることが可能である。又、作成部数が少なくて済む用途に於いては、写真技術によるよりも安価であることからフルカラー画像記録分野にまで広く応用されつつある。
【０００３】
記録シートに要求される特性は、印字濃度、色調の鮮明性、ハジキやムラをなくすためのインク吸収性、汚れをなくすためのインク乾燥性等である。
【０００４】
インクジェット記録方式に使用される記録シートとして、通常の紙やインクジェット記録シートと称される、支持体上に非晶質シリカ等の顔料とポリビニルアルコール等の水溶性結着剤からなる多孔質のインク受理層を設けてなる記録シートが知られている。
【０００５】
また、近年のインクジェットプリンタの高解像度化、高性能化に伴い、いわゆる写真ライクな高画質記録物を得ることも可能になってきており、このようなインクジェットプリンタの進歩に伴って、インクジェット記録シートも各種開発されてきている。このインクジェット記録シートに要求される特性としては、一般的に、（１）速乾性があること（インク吸収性が高い）、（２）インクのニジミのないこと（インク吸収性が高い）、（３）インクドットの真円性が高いこと、（４）色濃度が高いこと、（５）印字部の耐水性や耐光性、耐オゾン性が良好なこと等が挙げられる。
【０００６】
近年、インクジェット記録の用途の広がりにより、インクジェットプリンタも最大でもＡ４判用紙への印字を主目的とする幅の狭い、枚葉印刷を主体とする個人ユースの卓上プリンタから、Ａ１判、Ａ０判といった大判、さらには、それより大きな長尺物まで印字できるワイドプリンタまで幅の広い品揃えとなっており、名詞サイズの印字物から懸垂幕レベルの印字物まで幅広く用いられている。
【０００７】
ワイドプリンタの用途としては、ポスター、グラフィック、看板、懸垂幕等を挙げることができるが、そのほとんどは屋内あるいは屋外での掲示が主体である。そのため、見る人の目を引く必要があるため、マットタイプのインクジェット記録シートよりは光沢タイプのインクジェット記録シートが好ましく用いられている。
【０００８】
また、掲示物の場合、その掲示期間が長期に渡るため、染料インクより保存性に優れた顔料インクが用いられ、事実、現状のワイドプリンタのそのほとんどは顔料インクタイプである。そのため、顔料インクに対応したインクジェット記録シートも提案されている（特許文献１）。ところが、顔料インクの場合、インク自体の保存性は優れるものの、インクが記録シート表面に付着堆積しているだけなため物理的な力に弱く、すなわち印字部表面を擦ったり引っ掻いたりすることにより容易にインクが剥がれてしまい、長期間掲示している間に印字部に多数の傷が発生し画像の品位を落としてしまう。
【０００９】
インク受理層や最表層である保護層に有機顔料を含有させる提案が各種なされているが、そのほとんどは記録シートの搬送性改良を主目的としたものであり、また、表面の耐傷性改良を目的としたものでも印字後印字面を加熱処理し有機顔料を溶融緻密化させるなどの工程を経なければならなかった（特許文献２〜５）。顔料インクによる画像部の耐傷性を改良する手段として有機樹脂微粒子をインク受容層に含有させたインクジェット記録シートも提案されているが、爪等による引っ掻き傷には耐えられるものではなかった（特許文献６）。
【特許文献１】特開２００５−１３７３号公報
【特許文献２】特開平１１−３０１１０８号公報
【特許文献３】特開２００２−２９２９９７号公報
【特許文献４】特開２００３−１７０６５８号公報
【特許文献５】特開２００３−２２６０７２号公報
【特許文献６】ＷＯ２００２／０３４５４１号パンフレット
【発明の開示】
【発明が解決しようとする課題】
【００１０】
本発明の目的は、高い表面光沢を実現でき、さらに、顔料インクに対して高い発色性と画像部の耐傷性を実現することができる光沢インクジェット記録シートを提供することである。
【課題を解決するための手段】
【００１１】
上記目的を達成するために鋭意研究を重ねた結果、透気性の支持体上に少なくとも１層以上のインク受理層を設け、再湿法キャスト処理をして製造されてなるインクジェット記録シートにおいて、粒子径３μｍ以上２２μｍ以下のポリオレフィン粒子またはシリコーン粒子を含有する再湿液を用いて再湿法キャスト処理を行って製造されることを特徴とするインクジェット記録シートにより解決した。
【００１２】
再湿法キャスト処理時に最表層となるインク受理層が、少なくとも無機超微粒子、親水性結着剤を含有するとより好ましい。
【発明の効果】
【００１３】
本発明によれば、高い表面光沢性と顔料インクに対する高い発色性を持ち、さらに、顔料インクで印字した画像部が擦過された場合でも、インクが剥がれにくい光沢インクジェット記録シートを得ることができる。
【発明を実施するための最良の形態】
【００１４】
以下、本発明のインクジェット記録シートを詳細に説明する。
【００１５】
本発明のインクジェット記録シートは、支持体上に少なくとも１層以上のインク受理層を設け、再湿法キャスト処理をして製造される。再湿法キャスト処理とは、支持体に塗布されたインク受理層の塗工液を一旦乾燥、又は半ば乾燥した後、再湿液をインク受理層に接触させることにより再び可塑性を有した状態に戻した後、加熱されたキャストドラムに圧着し、インク受理層表面にキャストドラムの面を写し取る方法である。一般にキャストドラムの表面は鏡面に加工されており、これによって得られるインクジェット記録シートは、表面の平滑性が高く、光沢の高いものが得られる。
【００１６】
本発明のインクジェット記録シートのインク受理層は特に限定されないが、無機微粒子及び結着剤を含有するインク受理層が好ましい。無機微粒子の具体例としては、軽質炭酸カルシウム、重質炭酸カルシウム、カオリン、タルク、硫酸カルシウム、硫酸バリウム、二酸化チタン、酸化亜鉛、硫化亜鉛、炭酸亜鉛、サチンホワイト、珪酸アルミニウム、ケイソウ土、珪酸カルシウム、珪酸マグネシウム、合成非晶質シリカ、水酸化アルミニウム、アルミナ、リトポン、ゼオライト、加水ハロイサイト、炭酸マグネシウム、水酸化マグネシウムなどが挙げられる。これらのうち、インク吸収性の点で多孔性無機微粒子が好ましく、多孔性合成非晶質シリカ、多孔性炭酸カルシウム、多孔性炭酸マグネシウム、多孔性アルミナ等が挙げられる。
【００１７】
本発明に係わるインク受理層に含有する結着剤としては、例えば、酸化澱粉、エーテル化澱粉、リン酸エステル化澱粉などの澱粉誘導体；メチルセルロース、カルボキシメチルセルロース、ヒドロキシエチルセルロースなどのセルロース誘導体；ポリビニルアルコール、またはシラノール変性ポリビニルアルコールなどのポリビニルアルコール誘導体；カゼイン、ゼラチンおよびそれらの変性物、大豆蛋白、プルラン、アラビアゴム、カラヤゴム、アルブミン等の天然高分子樹脂またはこれらの誘導体、ポリアクリルアミド、ポリビニルピロリドン等のビニルポリマー、アルギン酸、ポリエチレンイミン、ポリプロピレングリコール、ポリエチレングリコール、無水マレイン酸またはその共重合体等の親水性結着剤、スチレン−ブタジエン共重合体、メチルメタクリレート−ブタジエン共重合体などの共役ジエン系共重合体ラテックス、アクリル酸エステルおよびメタクリル酸エステルの重合体または共重合体などのアクリル系共重合体ラテックス、エチレン−酢酸ビニル共重合体、塩化ビニル−酢酸ビニル共重合体などのビニル系共重合体ラテックス、ポリウレタン樹脂ラテックス、アルキッド樹脂ラテックス、不飽和ポリエステル樹脂ラテックス、あるいはこれらの各種共重合体のカルボキシ基などの官能基含有単量体による官能基変性共重合体ラテックス等のラテックス系結着剤、メラミン樹脂、尿素樹脂などの熱硬化合成樹脂などの水性結着剤、ポリビニルブチラール等が挙げられ、これらを１種以上使用できる。これらのうち、親水性結着剤およびラテックス系結着剤を各々１種ずつ以上含有すると塗層強度の点で好ましい。
【００１８】
また、本発明に係わるインク受理層は、良好な顔料インクの発色性、高い表面光沢を得る為に、再湿法キャスト処理時に最表層となるインク受理層が、少なくとも無機超微粒子、親水性結着剤を含有すると好ましい。
【００１９】
本発明に係るインク受理層で用いられる無機超微粒子とは、一次粒子が凝集して二次粒子を形成している場合は、平均二次粒子径が５００ｎｍ以下の無機超微粒子をいう。例えば、特開平１−９７６７８号公報、同２−２７５５１０号公報、同３−２８１３８３号公報、同３−２８５８１４号公報、同３−２８５８１５号公報、同４−９２１８３号公報、同４−２６７１８０号公報、同４−２７５９１７号公報などに開示されているアルミナ水和物である擬ベーマイトゾル、特開昭６０−２１９０８３号公報、同６１−１９３８９号公報、同６１−１８８１８３号公報、同６３−１７８０７４号公報、特開平５−５１４７０号公報などに記載されているようなコロイダルシリカ、特公平４−１９０３７号公報、特開昭６２−２８６７８７号公報に記載されているようなシリカ／アルミナハイブリッドゾル、特開平１０−１１９４２３号公報、特開平１０−２１７６０１号公報に記載されているような、気相法シリカを高速ホモジナイザーで分散したようなシリカゾル、特開平１０−１８１１９１号、特開平１０−２７２８３３号、特開２００１−１９９１５８号及び特開２００２−３３１７４７号公報に記載されているような、機械的に粉砕した湿式法シリカ、その他にもヘクタイト、モンモリロナイトなどのスメクタイト粘土（特開平７−８１２１０号公報）、ジルコニアゾル、クロミアゾル、イットリアゾル、セリアゾル、酸化鉄ゾル、ジルコンゾル、酸化アンチモンゾルなどを代表的なものとして挙げることができる。さらに、好ましくは、コロイダルシリカ、気相法シリカ、アルミナ、アルミナ水和物等のコロイド粒子である。
【００２０】
尚、本発明でいう無機超微粒子の平均一次粒子径とは、微粒子の電子顕微鏡観察により一定面積内に存在する１００個の一次粒子各々の投影面積に等しい円の直径を粒子の粒子径として平均粒子径を求めたものであり、無機超微粒子の平均二次粒子径とは、希薄分散液をレーザー回折・散乱法を用いた粒度分布計により測定して得られる。
【００２１】
一般にシリカ微粒子は、乾量基準でＳｉＯ2９３％以上、Ａｌ2Ｏ3約５％以下、Ｎａ2Ｏ約５％以下から構成される微粒子であり、いわゆるホワイトカーボン、シリカゲルや微粉末シリカなどの非晶質シリカがある。非晶質シリカ微粒子の製造方法としては、液相法、粉砕固相法、晶析固相法及び気相法がある。その中で、気相法とは、揮発性金属化合物の蒸気の熱分解や、原材料の加熱、蒸発、生成した気相種の冷却、凝縮による微粒子製造方法であり、該気相法で製造された非晶質シリカを気相法シリカという。
【００２２】
気相法シリカは、一般には火炎加水分解法によって作られる。具体的には、四塩化珪素を水素及び酸素と共に燃焼して作る方法が一般的に知られているが、四塩化珪素の代わりにメチルトリクロロシランやトリクロロシラン等のシラン類も、単独または四塩化珪素と混合した状態で使用することができる。気相法シリカは、例えば、日本アエロジル（株）からアエロジルとして市販されており入手することができる。
【００２３】
本発明に係わる無機超微粒子に用いられる平均二次粒径５００ｎｍ未満に粉砕した湿式シリカとは、平均一次粒子径５０ｎｍ以下、好ましくは３〜４０ｎｍであり、且つ平均凝集粒子径が５〜５０μｍである湿式法シリカ粒子を、カチオン性化合物の存在下で平均二次粒子径５００ｎｍ以下、好ましくは５０〜４００ｎｍ程度まで微粉砕した湿式法シリカ微粒子を示す。ここでいう粉砕された湿式法シリカの平均二次粒子径とは、希薄分散液をレーザー回折／散乱式粒度分布測定装置で測定して得られる。
【００２４】
コロイダルシリカは湿式法で合成された一次粒子径が数ｎｍ〜１００ｎｍ程度の合成シリカであり、その形状は、一般的に球状または球状に近い形状をしている。本発明に係わるコロイダルシリカは、小さいシリカ粒子が鎖状に連結した細長い形状、または三次元網目構造を有している非球状のものがより好ましい。細長い形状の粒子とは三次元方向には伸長を有さず、同一平面内に伸長したものをいう。細長い形状の粒子には、ほぼ真っ直ぐなもの、屈曲しているもの、分枝を有するもの、環を有するもの等が含まれる。これに対し、三次元網目構造を有する粒子とは、これら細長い形状の粒子が文字通り三次元的に絡まった網目状構造を有するものを指す。
【００２５】
アルミナ水和物は、下記の一般式により表すことができる。
Ａｌ2Ｏ3・ｎＨ2Ｏ
アルミナ水和物は組成や結晶形態の違いにより、ジプサイト、バイアライト、ノルストランダイト、ベーマイト、ベーマイトゲル（擬ベーマイト）、ジアスポア、無定形非晶質等に分類される。中でも、上記の式中、ｎの値が１である場合はベーマイト構造のアルミナ水和物を表し、ｎが１を越え３未満である場合は擬ベーマイト構造のアルミナ水和物を表し、ｎが３以上では非晶質構造のアルミナ水和物を表す。特に、本発明に好ましいアルミナ水和物は、少なくともｎが１を越え３未満の擬ベーマイト構造のアルミナ水和物である。
【００２６】
本発明に用いられるアルミナ水和物の形状は、平板状、繊維状、針状、球状、棒状等のいずれでもよく、インク吸収性の観点から好ましい形状は平板状である。平板状のアルミナ水和物は、平均アスペクト比３〜８であり、好ましくは平均アスペクト比が３〜６である。アスペクト比は、粒子の「厚さ」に対する「直径」の比で表される。ここで粒子の直径とは、アルミナ水和物を電子顕微鏡で観察したときの粒子の投影面積に等しい円の直径を表す。アスペクト比が上記の範囲より小さい場合は、光沢発現層の細孔径分布が狭くなり、インク吸収性が低下することがある。一方アスペクト比が上記の範囲を超える場合は、粒子を揃えてアルミナ水和物を製造することが困難となることがある。
【００２７】
本発明に用いられるアルミナ水和物は、アルミニウムイソプロポキシド等のアルミニウムアルコキシドの加水分解、アルミニウム塩のアルカリによる中和、アルミン酸塩の加水分解等公知の方法によって製造することができる。また、アルミナ水和物の粒子径、細孔径、細孔容積、比表面積等の物性は、析出温度、熟成温度、熟成時間、液のｐＨ、液の濃度、共存化合物等の条件によって制御することができる。
【００２８】
本発明のインクジェツト記録シートには、市販のアルミナ水和物も好適に用いることができる。以下にその一例を挙げるが、本発明はこれに限定されるものではない。例えば、アルミナ水和物としては、カタロイドＡＳ−１、カタロイドＡＳ−２、カタロイドＡＳ−３（以上、触媒化学工業（株））アルミナゾル１００、アルミナゾル２００、アルミナゾル５２０（以上、日産化学工業（株））、Ｍ−２００（以上、水澤化学工業（株））、アルミゾル１０、アルミゾル２０、アルミゾル１３２、アルミゾル１３２Ｓ、アルミゾルＳＨ５、アルミゾルＣＳＡ５５、アルミゾルＳＶ１０２、アルミゾルＳＢ５２（以上、川研ファインケミカル（株））などを挙げることができる。
【００２９】
本発明において用いられるアルミニウム酸化物超微粒子は、γ型結晶であるγ型酸化アルミニウム微粒子が好ましく用いられる。γ型結晶は結晶学的に分類すると、さらにγグループとδグループに分けることができる。δグループの結晶形態を有する微粒子の方が好ましい。
【００３０】
γ型結晶微粒子のアルミニウム酸化物は、一次粒子の平均粒子径を１０ｎｍ程度にまで小さくすることが可能であるが、一般に、一次粒子は二次凝集形態（以下、二次粒子と記す）を形成して、数千から数万ｎｍにまで粒子径が大きくなる。このような大粒子径のγ型アルミナ結晶微粒子を使用すると、インク受理層の印字性、吸収性は良好であるものの、透明性に欠け、塗膜欠陥が発生しやすくなることがある。
【００３１】
γ型酸化アルミニウム微粒子ゾルを得るには、通常、数千から数万ｎｍの二次粒子となっているγ型酸化アルミニウム結晶をビーズミルや超音波ホモジナイザー、高圧式ホモジナイザー等の粉砕手段によって、平均粒子径が２００ｎｍ以下、好ましくは１００ｎｍ以下の超微粒子になるまで粉砕する。平均粒子径が２００ｎｍを越えると、インク吸収性は増加するが、被膜が脆く、透明性が低下する。粉砕手段としては、超音波ホモジナイザーや高圧式ホモジナイザーを用いる方法が好ましく、ビーズミル等の他の粉砕方法では、γ型酸化アルミニウム結晶が硬い結晶であるために、粉砕容器から異物が混入しやすく、透明性の低下や欠陥の発生の原因となる。γ型酸化アルミニウム結晶微粒子は、インク吸収性に優れ、乾燥性、インク定着性等の印字品質もよく、超微粒子化することで、高比率でインク受理層の最表層に含有させても透明性に優れたインクジェット記録シートを得ることができる。
【００３２】
γ型酸化アルミニウム結晶微粒子は、市販品として、δグループに属する酸化アルミニウムＣ（日本アエロジル（株））、γグループに属するＡＫＰ−Ｇ０１５（住友化学工業（株））などとして入手できる。
【００３３】
また、再湿法キャスト処理時に最表層となるインク受理層は、親水性結着剤を含有させることにより、再湿法キャスト処理時に再湿液によりインク受理層の可塑化が十分に行われ、良好なキャスト処理を行うことが出来る。親水性結着剤としては、例えば、酸化澱粉、エーテル化澱粉、リン酸エステル化澱粉などの澱粉誘導体；メチルセルロース、カルボキシメチルセルロース、ヒドロキシエチルセルロースなどのセルロース誘導体；ポリビニルアルコール、またはシラノール変性ポリビニルアルコールなどのポリビニルアルコール誘導体；カゼイン、ゼラチンおよびそれらの変性物、大豆蛋白、プルラン、アラビアゴム、カラヤゴム、アルブミン等の天然高分子樹脂またはこれらの誘導体、ポリアクリルアミド、ポリビニルピロリドン等のビニルポリマー、アルギン酸、ポリエチレンイミン、ポリプロピレングリコール、ポリエチレングリコール、ポリ無水マレイン酸またはその共重合体、ポリ（メタ）アクリル酸またはその共重合体、親水性ポリウレタン樹脂等が挙げられるが、これらに限定されるものではない。
【００３４】
本発明に係わるインク受理層に含有する親水性結着剤の配合量は、該インク受理層のインク吸収性を阻害しない範囲であれば特に制限されない。好ましくは、無機微粒子１００質量部に対して２〜１００質量部である。さらに好ましくは、２〜５０質量部である。
【００３５】
本発明に係わるインク受理層は、２層以上のインク受理層を積層して形成しても良く、各インク受理層の構成は異なっても良く特に限定されない。複数層のインク受理層とすることで、より高い表面光沢やインク吸収性が得られる場合がある。
【００３６】
本発明に係わるインク受理層は、表面の亀裂の発生を抑制するのが好ましい。インク受理層表面の亀裂を防ぐことにより、顔料インクでより高い発色濃度が得られる。インク受理層表面の亀裂は、再湿法キャスト処理後に亀裂が十分に抑制されていれば良いが、最表層のインク受理層形成時に亀裂の発生が抑制されていると特に好ましい。インク受理層表面の亀裂の発生を抑制する方法は特に限定されないが、例えば、特開２００５−１３７３号公報、特開２００５−１５３２９１号公報に記載のインクジェット記録材料と同様な方法を用いることが出来る。
【００３７】
本発明においてインク受理層には、種々の添加剤を含有させることも出来る。添加剤としては、染料定着剤、顔料分散剤、増粘剤、流動性改良剤、界面活性剤、消泡剤、抑泡剤、離型剤、発泡剤、浸透剤、着色染料、着色顔料、蛍光増白剤、紫外線吸収剤、酸化防止剤、防腐剤、防バイ剤、耐水化剤、湿潤力増強剤、乾燥紙力増強剤などが挙げられる。
【００３８】
本発明に係わるインク受理層は、支持体にインク受理層の塗液を塗布し、引き続き乾燥する事により形成される。インク受理層の塗液を塗布する装置には、各種ブレードコーター、ロールコーター、エアナイフコーター、バーコーター、ロッドブレードコーター、カーテンコーター、ショートドウェルコーター、サイズプレス、スプレーなどの各種装置をオンマシンあるいはオフマシンで用いることができる。
【００３９】
本発明において、塗液塗工後に乾燥する方法は、特に限定されず、公知の乾燥方法を用いることができるが、特に熱風を吹きつける方法、赤外線を照射する方法など、加熱により乾燥する方法は、生産性が良く好ましく用いられる。
【００４０】
本発明において、インク受理層を塗工、乾燥後、平坦化をコントロールしたり表面光沢をさらに高めたりする目的で、カレンダー処理により、平滑化しても良い。その際のカレンダー処理装置としては、グロスカレンダー、スーパーカレンダー、ソフトカレンダーなどが挙げられる。
【００４１】
次に、本発明に係わる再湿液について説明する。本発明の再湿液は、少なくとも特定粒子径のポリオレフィン粒子またはシリコーン粒子を含有することが必須となる。
【００４２】
ポリオレフィンとは、炭素−炭素二重結合を１個またはそれ以上含む脂肪族炭化水素の重合体を指し、工業的には、ポリエチレン、ポリプロピレン、ポリブテンが実用化されている。具体的には、三井化学（株）よりポリオレフィンの微粒状ディスパージョンとしてケミパールシリーズが、住友精化（株）より粉体状のフローセンシリーズ、フロービーズシリーズが上梓されている。本発明におけるポリオレフィン粒子としては、素材がポリオレフィンであれば特に制限するものではないが、入手のしやすさの点で好ましくはポリエチレン粒子、ポリプロピレン粒子を用いることができる。
【００４３】
シリコーンとは、ケイ素と酸素からなるシロキサン結合を骨格とし、そのケイ素にメチル基などの有機基が結合したポリマーである。本発明に係わるシリコーン粒子は、シリコーンの球形あるいは不定形の粒子である。具体的には、信越化学工業（株）よりＫＭＰシリーズが、ジーイー東芝シリコーン（株）よりトスパールシリーズが上梓されている。本発明に係わるシリコーン粒子は、素材がシリコーンであれば特に制限するものではないが、これらのうち、ゴム弾性を有するシリコーン粒子は、特に画像部の耐傷性が良好で好ましい。
【００４４】
また、ポリオレフィン粒子またはシリコーン粒子以外の粒子を再湿液に含有させたのでは、十分な画像部の耐傷性が得られない。
【００４５】
再湿法キャスト処理時の再湿液にポリオレフィン粒子またはシリコーン粒子を含有させることにより、再可塑化されたインク受理層の表面付近にこれら粒子が埋まり、粒子の一部がインク受理層表面から突き出した状態となり、画像部の耐傷性が向上する。粒子の全体がインク受理層中に埋まった場合には、十分な画像部の耐傷性が得られない場合がある。また、粒子がインク受理層中に十分に埋まっていない場合にも、十分な画像部の耐傷性が得られない場合がある。粒子の埋まり具合は、粒子の粒子径及びキャスト時のニップ圧などにより調節することが出来る。
【００４６】
再湿液に含有させるポリオレフィン粒子またはシリコーン粒子の粒子径は、３μｍ以上２２μｍ以下である。粒子径が３μｍ未満であると十分な画像部の耐傷性が得られない。また、粒子径が２２μｍを超えると、十分な表面光沢が得られなかったり、十分な画像濃度が得られない。
【００４７】
インク受理層表面に埋め込むポリオレフィン粒子またはシリコーン粒子の量は、再湿法再湿液に含有させるポリオレフィン粒子またはシリコーン粒子の濃度を調節する等の方法により行うことが出来る。インク受理層表面に埋め込むポリオレフィン粒子またはシリコーン粒子の量が多すぎる場合には、高い画像部の耐傷性が得られるものの、印字部の発色性や表面光沢が不十分となる場合がある。また、インク受理層表面に埋め込むポリオレフィン粒子またはシリコーン粒子の量が少なすぎる場合には、十分な画像部の耐傷性が得られない場合がある。インク受理層表面に埋め込むポリオレフィン粒子は、０．０５ｇ／ｍ2〜２ｇ／ｍ2が好ましい。
【００４８】
本発明のインクジェット記録シートに用いられる支持体としては、上質紙、アート紙、コート紙、キャスト塗工紙、クラフト紙、含浸紙など透気性の支持体を挙げることができるが、特に制限されず、好ましくは、いわゆる原紙を用いることができる。例えば、ＬＢＫＰ、ＮＢＫＰ等の化学パルプ、ＧＰ、ＰＧＷ、ＲＭＰ、ＴＭＰ、ＣＴＭＰ、ＣＭＰ、ＣＧＰ等の機械パルプ、ＤＩＰ等の古紙パルプ等の木材パルプ、ケナフ、バガス、コットン等の非木材パルプと従来公知の顔料を主成分として、結着剤及びサイズ剤や定着剤、歩留まり向上剤、カチオン化剤、紙力増強剤等の各種添加剤を１種以上用いて混合し、長網抄紙機、円網抄紙機、ツインワイヤー抄紙機等の各種装置で製造された原紙である。該原紙をそのまま本発明のインクジェット記録シートに係わる吸水性支持体としても良いし、さらに、表面サイズ剤、表面紙力剤、蛍光増白剤、帯電防止剤、染料、アンカー剤等が表面塗布されていても良い。また、この様な原紙に、そのままインク受理層を設けてもよいし、平坦化をコントロールする目的で、マシンカレンダー、ＴＧカレンダー、ソフトカレンダー等のカレンダー装置を利用して平坦化処理をした後にインク受理層を設けてもよい。
【００４９】
実施例
以下に本発明を実施例を挙げて説明するが、本発明はこれらの例に限定されるものではない。実施例に於いて示す「部」および「％」は特に明示しない限り質量部および質量％を示す。
【００５０】
＜支持体１＞
濾水度４５０ｍｌＣＳＦのＬＢＫＰ７０部、濾水度４５０ｍｌＣＳＦのＮＢＫＰ３０部から成る木材パルプ１００部に、軽質炭酸カルシウム／重質炭酸カルシウム／タルクの比率が３０／３５／３５の顔料５部、市販アルキルケテンダイマー０．１部、市販カチオン系アクリルアミド０．０３部、市販カチオン化澱粉１．０部、硫酸バンド０．５部を１％スラリーに調製後、長網抄紙機を用いて坪量１０５ｇ／ｍ2で抄造し支持体１を得た。
【００５１】
＜インク受理層塗液１＞
合成非晶質シリカ（平均二次粒子径２．５μｍ）１００部をホモジナイザーを用いて純水４００部に分散し、これに１０％ポリビニルアルコール（完全鹸化、重合度１７００）水溶液２５０部、水酸化ナトリウム０．５部を混合し、固形分濃度１６．７％、ｐＨ８のインク受理層塗液１を調製した。
【００５２】
＜アルミナ水和物の合成＞
純水１２００ｇ、イソプロピルアルコール９００ｇを３Ｌの反応器に仕込み、７５℃に加熱した。アルミニウムイソプロポキシド４０８ｇを加え、７５℃で２４時間、９５℃で４時間加水分解を行った。その後、酢酸２４ｇを加え、９５℃にて４０時間撹拌した後、のこぎり歯状ブレード型分散機を使用して分散し、固形分濃度が１６％になるように濃縮して、白色の超微粒子状アルミナ水和物の分散液を得た。なお、レーザー光回折・散乱法にて測定したアルミナ水和物微粒子の平均二次粒子径は１８０ｎｍであった。
【００５３】
このゾルを室温で乾燥させ、Ｘ線回折を測定したところ、擬ベーマイト構造を示した。また、透過型電子顕微鏡で平均一次粒子径を測定したところ、約２０ｎｍであり、アスペクト比６の平板状擬ベーマイト構造のアルミナ水和物であった。
【００５４】
＜インク受理層塗液２＞
上記の１６％の超微粒子状アルミナ水和物の分散液を用いて、該アルミナ水和物分散液６２２部、これに４％ホウ酸水溶液１３．１部、１０％ポリビニルアルコール（鹸化度８８％、重合度２４００）水溶液６２．９部、水１．６部を混合し、固形分濃度１５．２％、ｐＨ４．０のインク受理層塗液２を調製した。
【００５５】
＜インク受理層塗液３＞
水４７２部に、固形分濃度５０％ジメチルジアリルアンモニウムクロライドホモポリマー（分子量９，０００）４部、沈降法シリカ（ＢＥＴ法による比表面積１３０ｍ2／ｇ、平均一次粒子径１６ｎｍ、平均凝集粒子径６μｍ）１００部を添加し、のこぎり歯状ブレード型分散機を使用して予備分散液を作製した。得られた予備分散液をビーズミルで処理して、シリカ濃度１７．２％の湿式シリカ分散液を得た。この分散液をレーザー回折／散乱式粒度分布測定装置で測定して得られた湿式シリカ微粒子の平均二次粒子径は２５０ｎｍであった。こうして得たシリカ分散液５８０部に固形分濃度４％ホウ酸水溶液２０部、固形分濃度１０％ポリビニルアルコール（鹸化度８８％、重合度２４００）水溶液２００部を混合し、固形分濃度１５．１％、ｐＨ４．０のインク受理層塗液３を調製した。
【００５６】
＜インク受理層塗液４＞
２０％酸性コロイダルシリカ（平均一次粒子径４０ｎｍ）６１８部に４％ホウ酸水溶液１６．３部、１０％ポリビニルアルコール（鹸化度８８％、重合度２４００）水溶液６５．１部を混合し、固形分濃度１８．７％、ｐＨ４．０のインク受理層塗液４を調製した。
【００５７】
＜再湿液１＞
水８７５部に、ポリオレフィン粒子分散液（三井化学（株）  ケミパールＷ３１０、粒子径９．５μｍ、固形分濃度４０％）１２４．８部を混合し、更にアニオン系界面活性剤（日光ケミカル（株）  ＯＴＰ−７５  固形分濃度７５％）０．１３部を混合し、固形分濃度５％の再湿液１を調製した。
【００５８】
＜再湿液２＞
水８７５部に、ポリオレフィン粒子分散液（三井化学（株）  ケミパールＭ２００、粒子径６．０μｍ、固形分濃度４０％）１２４．８部を混合し、更にアニオン系界面活性剤（日光ケミカル（株）  ＯＴＰ−７５  固形分濃度７５％）０．１３部を混合し、固形分濃度５％の再湿液２を調製した。
【００５９】
＜再湿液３＞
水９５０部に、ポリオレフィン粒子（住友精化（株）  フローセンＵＦ２０、粒子径２２．０μｍ）５０部を混合し、更にアニオン系界面活性剤（日光ケミカル（株）  ＯＴＰ−７５  固形分濃度７５％）０．１３部を混合し、固形分濃度５％の再湿液３を調製した。
【００６０】
＜再湿液４＞
水９５０部に、シリコーン粒子（信越化学工業（株）  ＫＭＰ−５９７、粒子径５．０μｍ）５０部を混合し、更にアニオン系界面活性剤（日光ケミカル（株）  ＯＴＰ−７５  固形分濃度７５％）０．１３部を混合し、固形分濃度５％の再湿液４を調製した。
【００６１】
＜再湿液５＞
水９５０部に、シリコーン粒子（信越化学工業（株）  ＫＭＰ−５９８、粒子径１３．０μｍ）５０部を混合し、更にアニオン系界面活性剤（日光ケミカル（株）  ＯＴＰ−７５  固形分濃度７５％）０．１３部を混合し、固形分濃度５％の再湿液５を調製した。
【００６２】
＜再湿液６＞
水９５０部に、シリコーン粒子（信越化学工業（株）  ＫＭＰ−７０１、粒子径３．５μｍ）５０部を混合し、更にアニオン系界面活性剤（日光ケミカル（株）  ＯＴＰ−７５  固形分濃度７５％）０．１３部を混合し、固形分濃度５％の再湿液６を調製した。
【００６３】
＜再湿液７＞
水８７５部に、ポリオレフィン粒子分散液（サンノプコ（株）  ＳＮコート９５０、粒子径２０μｍ、固形分濃度４０％）１２４．８部を混合し、更にアニオン系界面活性剤（日光ケミカル（株）  ＯＴＰ−７５  固形分濃度７５％）０．１３部を混合し、固形分濃度５％の再湿液７を調製した。
【００６４】
＜再湿液８＞
水８７５部に、エチレン酢酸ビニル共重合樹脂粒子分散液（三井化学（株）  ケミパールＶ１００、粒子径１２．０μｍ、固形分濃度４０％）１２４．８部を混合し、更にアニオン系界面活性剤（日光ケミカル（株）  ＯＴＰ−７５  固形分濃度７５％）０．１３部を混合し、固形分濃度５％の再湿液８を調製した。
【００６５】
＜再湿液９＞
水９５０部に、小麦でんぷん粒子（粒子径２０．０μｍ）５０部を混合し、更にアニオン系界面活性剤（日光ケミカル（株）  ＯＴＰ−７５  固形分濃度７５％）０．１３部を混合し、固形分濃度５％の再湿液９を調製した。
【００６６】
＜再湿液１０＞
水９５０部に、シリコーン粒子（信越化学工業（株）  ＫＭＰ−５９０、粒子径２．０μｍ）５０部を混合し、更にアニオン系界面活性剤（日光ケミカル（株）  ＯＴＰ−７５  固形分濃度７５％）０．１３部を混合し、固形分濃度５％の再湿液１０を調製した。
【００６７】
＜再湿液１１＞
水９５０部に、シリコーン粒子（信越化学工業（株）  Ｘ−５２−８７５、粒子径４０μｍ）５０部を混合し、更にアニオン系界面活性剤（日光ケミカル（株）  ＯＴＰ−７５  固形分濃度７５％）０．１３部を混合し、固形分濃度５％の再湿液１１を調製した。
【００６８】
＜再湿液１２＞
水９５０部に、ポリエチレン粒子（三井化学（株）  ＸＭ−２２１Ｕ、粒子径２５μｍ）５０部を混合し、更にアニオン系界面活性剤（日光ケミカル（株）  ＯＴＰ−７５  固形分濃度７５％）０．１３部を混合し、固形分濃度５％の再湿液１２を調製した。
【００６９】
＜再湿液１３＞
水９５０部に、アクリル粒子（綜研化学（株）  ＭＲ−７Ｇ、粒子径７μｍ）５０部を混合し、更にアニオン系界面活性剤（日光ケミカル（株）  ＯＴＰ−７５  固形分濃度７５％）０．１３部を混合し、固形分濃度５％の再湿液１３を調製した。
【００７０】
＜再湿液１４＞
水９５０部に、ポリスチレン粒子（積水化成品工業（株）  ＳＢＸ−８、粒子径８μｍ）５０部を混合し、更にアニオン系界面活性剤（日光ケミカル（株）  ＯＴＰ−７５  固形分濃度７５％）０．１３部を混合し、固形分濃度５％の再湿液１４を調製した。
【００７１】
＜再湿液１５＞
水１０００部にアニオン系界面活性剤（日光ケミカル（株）  ＯＴＰ−７５  固形分濃度７５％）０．１３部を混合し、再湿液１５を調製した。
【実施例１】
【００７２】
上記で作製した支持体１の上にインク受理層塗液１を乾燥固形分１２ｇ／ｍ2になるようにメイヤバーを用いて塗布し、１５０℃の熱風により乾燥しインク受理層１を形成した。さらに、インク受理層１上に、インク受理層塗液２を乾燥固形分１０ｇ／ｍ2になるようにメイヤバーを用いて塗布し、１５０℃の熱風により乾燥しインク受理層２を形成した。このようにして得られた塗工紙の塗工面を、再湿液１に５秒間接触させて湿潤した後、温度９５℃に加熱したキャスト装置の鏡面クロムメッキシリンダーに、線圧２０ｋＮ／ｍ、速度５ｍ／ｍｉｎで圧着し、乾燥後にシリンダーより剥離することで実施例１のインクジェット記録シートを作製した。
【実施例２】
【００７３】
実施例１で再湿液１を用いる代わりに再湿液２を用いた以外は実施例１と同一条件で実施例２のインクジェット記録シートを作製した。
【実施例３】
【００７４】
実施例１で再湿液１を用いる代わりに再湿液３を用いた以外は実施例１と同一条件で実施例３のインクジェット記録シートを作製した。
【実施例４】
【００７５】
実施例１で再湿液１を用いる代わりに再湿液４を用いた以外は実施例１と同一条件で実施例４のインクジェット記録シートを作製した。
【実施例５】
【００７６】
実施例１で再湿液１を用いる代わりに再湿液５を用いた以外は実施例１と同一条件で実施例５のインクジェット記録シートを作製した。
【実施例６】
【００７７】
実施例１で再湿液１を用いる代わりに再湿液６を用いた以外は実施例１と同一条件で実施例６のインクジェット記録シートを作製した。
【実施例７】
【００７８】
実施例１で再湿液１を用いる代わりに再湿液７を用いた以外は実施例１と同一条件で実施例７のインクジェット記録シートを作製した。
【実施例８】
【００７９】
実施例１でインク受理層塗液２を用いる代わりにインク受理層塗液３を用いた以外は実施例１と同一条件で実施例８のインクジェット記録シートを作製した。
【実施例９】
【００８０】
実施例１でインク受理層塗液２を用いる代わりにインク受理層塗液４を用いた以外は実施例１と同一条件で実施例９のインクジェット記録シートを作製した。
【実施例１０】
【００８１】
上記で作製した支持体１の上にインク受理層塗液２を乾燥固形分１５ｇ／ｍ2になるようにメイヤバーを用いて塗布し、１５０℃の熱風により乾燥しインク受理層を形成した。このようにして得られた塗工紙の塗工面を再湿液１に５秒間接触させて湿潤した後、温度９５℃に加熱したキャスト装置の鏡面クロムメッキシリンダーに、線圧２０ｋＮ／ｍ、速度５ｍ／ｍｉｎで圧着し、乾燥後にシリンダーより剥離することで実施例１０のインクジェット記録シートを作製した。
【００８２】
（比較例１）
実施例１で再湿液１を用いる代わりに再湿液８を用いた以外は実施例１と同一条件で比較例１のインクジェット記録シートを作製した。
【００８３】
（比較例２）
実施例１で再湿液１を用いる代わりに再湿液９を用いた以外は実施例１と同一条件で比較例２のインクジェット記録シートを作製した。
【００８４】
（比較例３）
実施例１で再湿液１を用いる代わりに再湿液１０を用いた以外は実施例１と同一条件で比較例３のインクジェット記録シートを作製した。
【００８５】
（比較例４）
実施例１で再湿液１を用いる代わりに再湿液１１を用いた以外は実施例１と同一条件で比較例４のインクジェット記録シートを作製した。
【００８６】
（比較例５）
実施例１で再湿液１を用いる代わりに再湿液１２を用いた以外は実施例１と同一条件で比較例５のインクジェット記録シートを作製した。
【００８７】
（比較例６）
実施例１で再湿液１を用いる代わりに再湿液１３を用いた以外は実施例１と同一条件で比較例６のインクジェット記録シートを作製した。
【００８８】
（比較例７）
実施例１で再湿液１を用いる代わりに再湿液１４を用いた以外は実施例１と同一条件で比較例７のインクジェット記録シートを作製した。
【００８９】
（比較例８）
実施例１で再湿液１を用いる代わりに再湿液１５を用いた以外は実施例１と同一条件で比較例８のインクジェット記録シートを作製した。
【００９０】
評価
実施例１〜１０，比較例１〜８で作製したインクジェット記録シートの印字部耐傷性、発色性、表面光沢を下記試験方法により評価を行った。
【００９１】
＜試験方法＞
（１）印字部耐傷性
実施例および比較例で作製したインクジェット記録シートに顔料インク使用インクジェットプリンタ（キヤノン（株）  ｉｍａｇｅＰＲＯＧＲＡＦ  Ｗ６２００  モード；スペシャル５）を用いて、ブラック（Ｂｋ）、シアン（Ｃ）、マゼンタ（Ｍ）、イエロー（Ｙ）の各１００％のベタ印字を行う。印字後２４時間放置しておいた後、印字部を４ｃｍ×４ｃｍ×０．５ｃｍの塩化ビニル製の板の角で強く擦り、インクの剥げ具合を目視で観察する。インクが全く剥がれず擦った跡も残っていないものを◎、インクが全く剥がれていないものの擦った跡が光沢差で判るものを○、僅かにインクが剥がれ落ち板に付着するものの、印字部でインク受理層まで見えていないものを△、明らかにインク受理層まで見えているものを×と判定した。実用的には、◎あるいは○である必要がある。
【００９２】
（２）発色性
実施例及び比較例で作製したインクジェット記録シートをＡ４判に断裁した後、顔料インク使用インクジェットプリンタ（キヤノン（株）  ｉｍａｇｅＰＲＯＧＲＡＦ  Ｗ６２００  モード；スペシャル５）ブラック（Ｂｋ）、シアン（Ｃ）、マゼンタ（Ｍ）、イエロー（Ｙ）の各色１００％のベタ印字を行い、マクベスＲＤ９１９で印字部の濃度を測定した。値は大きい方が印字濃度が高く印字性が良好であることを示す。
【００９３】
（３）表面光沢
表面光沢は、ＪＩＳ Ｐ  ８１４２に準拠し、村上色彩技術研究所製デジタル光沢計ＧＭ−２６Ｄ型を用いて入反射角度が７５度で測定した。光沢度が６５％以上であれば掲示物として視認性が良好であり、見栄えのする画像を印字することができる。
【００９４】
【表１】
2008036827.tif 000002
【００９５】
表１中、実施例１〜１０に示す様に、透気性の支持体上に少なくとも１層以上のインク受理層を設け、粒子径３μｍ以上２２μｍ以下のポリオレフィン粒子またはシリコーン粒子を含有する再湿液を用いて再湿法キャスト処理を行って作製されたインクジェット記録シートは、印字部の耐擦過性が非常に高く、かつ良好な印字部の発色性と高い表面光沢を兼ね備えていた。
【００９６】
粒子径３μｍ以上２２μｍ以下のポリオレフィン粒子またはシリコーン粒子を含有しない再湿液を用いて再湿法キャスト処理を行って作製された比較例８のインクジェット記録シートは、良好な印字部の発色性と高い表面光沢を兼ね備えていたが、印字部の耐擦過性が著しく劣った。
【００９７】
粒子径３μｍ以上２２μｍ以下のポリオレフィン粒子またはシリコーン粒子以外の粒子を含有する再湿液を用いて再湿法キャスト処理を行って作製された比較例１，２，６及び７のインクジェット記録シートは、印字部の耐擦過性が不十分であった。
【００９８】
粒子径３μｍ未満のシリコーン粒子を含有する再湿液を用いて再湿法キャスト処理を行って作製された比較例３のインクジェット記録シートは、印字部の耐擦過性が不十分であった。また、２２μｍを超えるポリオレフィン粒子またはシリコーン粒子を含有する再湿液を用いて再湿法キャスト処理を行って作製された比較例４，５のインクジェット記録シートは、印字部の耐擦過性が非常に高かったが、表面光沢が低く、印字部の発色性が悪かった。